КОМПОЗИЦИЯ НА ОСНОВЕ ЭПОКСИДНОЙ СМОЛЫ

2
1. Композиция на основе эпоксидной смолы, включающая эпоксидную смолу, одноатомный спирт и/или полиол и карбоксамидное соединение, которое включает карбоксамидную группу, имеющую структуру -CO-NH, где число гидроксильных эквивалентов на эквивалент эпоксида составляет 0,02-100 и предпочтительно 0,03-50 и наиболее предпочтительно 0,05-10, а число карбоксамидных эквивалентов на эквивалент эпоксида составляет 0,0005-1 и предпочтительно 0,005-0,7 и наиболее предпочтительно 0,01-0,5.
2. Композиция по п. 1, где одноатомный спирт и/или полиол имеет среднюю номинальную функциональность 1-8 и среднюю молекулярную массу 32-8000 и где число гидроксильных эквивалентов на эквивалент эпоксида составляет 0,05-10.
2
1
2
3
2
1
2
3
3. Композиция по пп. 1-2, где карбоксамидное соединение имеет структуру NH-CO-R, где R представляет 1) атом водорода (-Н), 2)-NRR, 3) гидроксикарбил, содержащий 1-20 атомов углерода и необязательно включающий гидроксигруппы, простые эфирные группы, атом галогена и аминные группы, или 4) -R-CO-NH, где R и R независимо друг от друга выбраны из атома водорода, гидроксигруппы, атома галогена и гидрокарбильных групп, где гидрокарбильные группы содержат 1-10 атомов углерода и необязательно включают гидроксильные группы, простые эфирные группы, атом галогена и/или аминные группы, и где R представляет двухвалентный углеводородный радикал, содержащий до 8 атомов углерода, и смеси данных соединений и где число карбоксамидных эквивалентов на эквивалент эпоксида составляет 0,01-0,5.
2
1
2
1
2
4. Композиция по пп. 1-2, где карбоксамидное соединение имеет структуру NH-CO-R, где R представляет 1) -NRR, 2) алкил, содержащий 1-10 атомов углерода и необязательно включающий 1-3 гидроксильных и/или простых эфирных групп, 3) фенил или 4) толил, где R и R независимо друг от друга выбраны из атома водорода, гидрокси, фенила, толила и алкила, содержащего 1-6 атомов углерода и необязательно включающего гидрокси- и/или простую эфирную группу, и смеси данных соединений.
5. Способ получения композиции по пп. 1-4, где смесь полиола и карбоксамидного соединения объединена и смешана с эпоксидной смолой.
6. Отверждаемая композиция, полученная объединением и смешением композиции на основе полиизоцианата, включающая полиизоцианат, галогенид лития и соединение мочевины, имеющего среднюю молекулярную массу 500-15000 и необязательно включающего биуретные группы, и композиции на основе эпоксидной смолы по пп. 1-4, где число молей галогенида лития на эквивалент изоцианата лежит в интервале 0,0001-0,04 и число эквивалентов мочевина + биурет на эквивалент изоцианата лежит в интервале 0,0001-0,4, а число эквивалентов эпоксида на эквивалент изоцианата лежит в интервале 0,003-1.
7. Композиция по п. 6, где соединение мочевины не включает других химически активных к изоцианату групп, кроме мочевинных групп, и где число эквивалентов мочевина + биурет на эквивалент изоцианата составляет 0,001-0,2 и где соединение мочевины получено по реакции метилендифенилдиизоцианата и полиизоцианата, включающего метилендифенилдиизоцианат, или смеси данных полиизоцианатов с полиоксиалкиленмоноамином, включающим оксипропиленовые группы в количестве, по меньшей мере, 50% по массе в расчете на общую массу молекул моноамина, и имеющим среднюю молекулярную массу 200-3000, и где амином является первичный амин и где число эквивалентов мочевина + биурет на моль галогенида лития составляет 0,5-60.
8. Композиция по пп. 6-7, где полиизоцианатом является метилендифенилдиизоцианат или композиция на основе полиизоцианата, включающая метилендифенилдиизоцианат, или смесь данных полиизоцианатов.
9. Композиция по пп. 6-7, где количество галогенида лития составляет 0,00015-0,025 молей на эквивалент изоцианата.
10. Композиция по пп. 6-7, где галогенидом лития является хлорид лития.
11. Композиция по пп. 6-7, где эпоксидная смола является жидкой при 20-25°С.
12. Способ получения отверждаемой композиции по пп. 6-11 объединением и смешением композиции на основе полиизоцианата, описанной в п. 6, и композиции на основе эпоксидной смолы, описанной в п. 6, количество композиции на основе эпоксидной смолы таково, что число эквивалентов эпоксида на эквивалент изоцианата лежит в интервале 0,003-1.
13. Полиуретан-полиизоциануратный материал, полученный при взаимодействии отверждаемой композиции по пп. 6-11 при повышенной температуре.
14. Полиуретан-полиизоциануратный материал, получаемый при взаимодействии отверждаемой композиции по пп. 6-11 при повышенной температуре.
15. Способ получения полиуретан-полиизоциануратного материала по пп. 13-14, основанный на взаимодействии отверждаемой композиции по пп. 6-11 при повышенной температуре.
2
16. Применение соединения, которое включает карбоксамидные группы, имеющие структуру -CO-NH, для улучшения срока сохранения жизнеспособности отверждаемой композиции на основе полиизоцианата.